СПОСОБ СОРТИРОВКИ НАНООБЪЕКТОВ (ВАРИАНТЫ), УСТРОЙСТВО (ВАРИАНТЫ) И ИЗДЕЛИЕ (ВАРИАНТЫ) НА ЕГО ОСНОВЕ

1. Способ сортировки нанообъектов (объектов с, по крайней мере, одним из пространственных размеров в диапазоне от ~0,05 нм до ~500 нм), в котором исходную смесь с каким-либо первичным содержанием менее электропроводящих нанообъектов и более электропроводящих нанообъектов приводят в контакт с какой-либо частью поверхности твердой, или жидкой, или размягченной субстанции, обеспечивают передачу энергии указанной смеси, при которой нанообъекты в зависимости от степени их электропроводности испытывают различные степени разогрева и закрепления на контактной поверхности вплоть до полного отсутствия закрепления, отделяют от поверхности незакрепленные и слабозакрепленные нанообъекты и выделяют из полученных множеств нанообъектов пространственно разделенные совокупности с повышенным содержанием менее электропроводящих нанообъектов и более электропроводящих нанообъектов.
2. Способ по п.1, отличающийся тем, что в качестве нанообъектов используют в том числе углеродные нанотрубки, причем в качестве менее электропроводящих нанообъектов используют полупроводниковые углеродные нанотрубки.
3. Способ по п.2, отличающийся тем, что упомянутую в п.1 смесь подвергают процессу очистки от дополнительных металлических и магнитных примесей, а также полному или частичному разделению слипшихся углеродных нанотрубок, и тем, что упомянутый в п.1 контакт с какой-либо частью поверхности осуществляют посредством механического, или(и) гравитационного, или(и) инерционного прижатия или(и) прилипания, обусловленного какими-либо химическими, или(и) физическими, или(и) тепловыми факторами.
4. Способ по п.1, отличающийся тем, что, по крайней мере, в течение какого-либо времени температуру упомянутой поверхности поддерживают на уровне более близком к температуре ее плавления, или(и) температуре ее активного испарения, или(и) температуре порога активного прохождения химической реакции с участием нанообъектов или(и) указанной субстанции, чем диапазон разности температур, приобретаемых нанообъектами в упомянутом процессе передачи энергии.
5. Способ по п.2, отличающийся тем, что, по крайней мере, в течение какого-либо времени температуру упомянутой в п.1 поверхности поддерживают на уровне более близком к температуре ее плавления, либо(и) температуре ее активного испарения, либо(и) температуре порога активного прохождения химической реакции с участием нанотрубок или(и) указанной субстанции, чем диапазон разности температур, приобретаемых нанотрубками в упомянутом в п.1 процессе передачи энергии.
6. Способ по п.2, отличающийся тем, что упомянутая в п.1 поверхность, является поверхностью сложной формы с высоким отношением (≥1,5) величины полной площади поверхности к площади поверхности плоской фигуры тех же габаритных размеров.
7. Способ по п.2, отличающийся тем, что упомянутую в п.1 передачу энергии осуществляют посредством воздействия электромагнитных полей: СВЧ, или(и) дальнего инфракрасного или(и) ближнего инфракрасного диапазонов.
8. Способ по п.2, отличающийся тем, что упомянутое в п.1 отделение от поверхности незакрепленных и слабозакрепленных нанообъектов и выделение указанных совокупностей осуществляют с помощью каких-либо из следующих средств воздействия: потоком газа, потоком жидкости, ультразвуковым встряхиванием, электростатическим, магнитным, гравитационным, инерционным, растворением остальных компонентов, испарением остальных компонентов или различными комбинациями указанных средств.
9. Способ п.1, отличающийся тем, что упомянутую передачу энергии осуществляют в форме воздействия электромагнитных полей: СВЧ, или(и) дальнего инфракрасного или(и) ближнего инфракрасного диапазонов.
10. Способ по п.1, отличающийся тем, что упомянутую передачу энергии осуществляют в форме воздействия узкополосных или(и) резонансных электромагнитных полей: СВЧ, или(и) дальнего инфракрасного или(и) ближнего инфракрасного диапазонов с частотами, соответствующими энергиям резонансных процессов переноса заряда в нанообъектах.
11. Способ по п.1, отличающийся тем, что упомянутую передачу энергии осуществляют от источника напряжения в форме выделения тепла при протекании постоянного или(и) переменного тока.
12. Способ по п.2, отличающийся тем, что упомянутую в п.1 передачу энергии осуществляют от источника напряжения в форме выделения тепла при протекании постоянного или(и) переменного тока.
13. Способ по п.2, отличающийся тем, что упомянутые в п.1 незакрепленные и слабозакрепленные нанотрубки в большинстве своем являются полупроводниковыми нанотрубками.
14. Устройство на основе какого-либо или каких-либо из способов по пп.1-13 (за исключением способов, признанных не действующими решением судебных или других государственных органов соответствующей юрисдикции), содержащее в том числе твердую, или жидкую, или размягченную субстанцию, имеющую поверхность; компоненты, обеспечивающие контакт менее электропроводящих нанообъектов и более электропроводящих нанообъектов с какой-либо частью этой поверхности; компоненты, обеспечивающие передачу энергии нанообъектам, при которой нанообъекты в зависимости от степени их электропроводности испытывают различные степени разогрева и закрепления на контактной поверхности вплоть до полного отсутствия закрепления; компоненты, позволяющие отделять от поверхности незакрепленные и слабозакрепленные нанообъекты и выделять из полученных множеств нанообъектов пространственно разделенные совокупности с повышенным содержанием менее электропроводящих нанообъектов и более электропроводящих нанообъектов.
15. Устройство на основе какого-либо или каких-либо из способов по пп.3-12 (за исключением способов, признанных не действующими решением судебных или других государственных органов соответствующей юрисдикции), содержащее в том числе твердую, или жидкую, или размягченную субстанцию, имеющую поверхность; компоненты, обеспечивающие контакт менее электропроводящих нанообъектов и более электропроводящих нанообъектов с какой-либо частью этой поверхности; компоненты, обеспечивающие передачу энергии нанообъектам, при которой нанообъекты в зависимости от степени их электропроводности испытывают различные степени разогрева и закрепления на контактной поверхности вплоть до полного отсутствия закрепления; компоненты, позволяющие отделять от поверхности незакрепленные и слабозакрепленные нанообъекты и выделять из полученных множеств нанообъектов пространственно разделенные совокупности с повышенным содержанием менее электропроводящих нанообъектов и более электропроводящих нанообъектов.
16. Изделие, содержащее какие-либо из следующих объектов: полевые транзисторы, биполярные транзисторы, солнечные батареи, лазеры, светодиоды, фотодиоды, источники электронов, преобразователи и излучатели электромагнитных полей, источники напряжения, конденсаторы, устройства для исследования поверхности, устройства для хранения водорода, мониторы - при условии использования в них любых нанообъектов, полностью или частично рассортированных с помощью, по крайней мере, одного из способов по пп.1-13, (за исключением способов, признанных не действующими решением судебных или других государственных органов соответствующей юрисдикции).
17. Изделие, содержащее какие-либо из следующих объектов: полевые транзисторы, биполярные транзисторы, солнечные батареи, лазеры, светодиоды, фотодиоды, источники электронов, преобразователи и излучатели электромагнитных полей, источники напряжения, конденсаторы, устройства для исследования поверхности, устройства для хранения водорода, мониторы - при условии использования в них любых нанообъектов, полностью или частично рассортированных с помощью, по крайней мере, одного из способов по пп.3-12 (за исключением способов, признанных не действующими решением судебных или других государственных органов соответствующей юрисдикции).
18. Способ сортировки нанообъектов (объектов с, по крайней мере, одним из пространственных размеров в диапазоне от ~0,05 nm до ~500 nm), в котором исходную смесь с каким-либо первичным содержанием менее электропроводящих и более электропроводящих нанообъектов приводят в электрический контакт с какой-либо частью проводящей поверхности твердой, или жидкой, или размягченной субстанции, осуществляют электролитическое нанесение материала на указанную смесь, в результате которого нанообъекты, в том числе вследствие их различной электропроводности, покрываются наносимым материалом различной толщины и оказываются в различной степени закрепления на контактной поверхности вплоть до полного отсутствия закрепления, отделяют от поверхности незакрепленные и слабозакрепленные нанообъекты и выделяют из полученных множеств нанообъектов пространственно разделенные совокупности с повышенным содержанием менее электропроводящих нанообъектов и более электропроводящих нанообъектов.
19. Способ по п.18, отличающийся тем, что в качестве упомянутых нанообъектов используют в том числе углеродные нанотрубки, причем в качестве менее электропроводящих нанообъектов используют в том числе полупроводниковые углеродные нанотрубки.
20. Способ по п.19, отличающийся тем, что упомянутую в п.18 смесь подвергают процессу очистки от дополнительных металлических и магнитных примесей, а также полному или частичному разделению слипшихся углеродных нанотрубок и тем, что упомяупомянутый в п.2 контакт с какой-либо частью проводящей поверхности осуществляют посредством механического, или(и) гравитационного, или(и) инерционного прижатия или(и) прилипания, обусловленного какими-либо химическими, или(и) физическими, или(и) тепловыми факторами.
21. Способ по п.19, отличающийся тем, что в состав проводящей поверхности, упомянутой в п.18, входят какие-либо щелочные или(и) щелочноземельные металлы или(и) какие-либо из следующих элементов: углерод, кремний, мышьяк, галлий, индий, сурьма, медь, золото, палладий, платина, серебро, алюминий, никель, кобальт, железо, олово, цинк, ртуть, свинец.
22. Способ по п.19, отличающиейся тем, что упомянутая в п.18 поверхность является поверхностью сложной формы с высоким отношением (≥1,5) величины полной площади поверхности к площади поверхности плоской фигуры тех же габаритных размеров.
23. Способ по п.19, отличающийся тем, что упомянутое в п.18 электролитическое нанесение материала осуществляют с помощью подачи разности потенциалов в электролите между полюсами (электродами), одним из которых является упомянутая в п.2 смесь нанообъектов.
24. Способ по п.19, отличающийся тем, что упомянутый в п.18 материал является какими-либо магнитным материалом, или(и) металлом, или(и) органическим материалом.
25. Способ по п.19, отличающийся тем, что упомянутое в п.18 отделение от поверхности незакрепленных и слабозакрепленных нанообъектов и выделение указанных совокупностей осуществляют с помощью каких-либо из следующих средств воздействия: потоком газа, потоком жидкости, ультразвуковым встряхиванием, инерционным, растворением остальных компонентов, испарением остальных компонентов, электростатической, магнитной, гравитационной силой или их различными комбинациями.
26. Способ по п.19, отличающийся тем, что упомянутые в п.18 незакрепленные и слабозакрепленные нанотрубки в большинстве своем являются полупроводниковыми нанотрубками.
27. Устройство на основе какого-либо или каких-либо из способов по пп.18-26 (за исключением способов, признанных не действующими решением судебных или других государственных органов соответствующей юрисдикции), содержащее в том числе твердую, или жидкую, или размягченную субстанцию, имеющую проводящую поверхность; компоненты, обеспечивающие электрический контакт менее электропроводящих нанообъектов и более электропроводящих нанообъектов с какой-либо частью этой поверхности; компоненты, обеспечивающие электролитическое нанесение материала на указанную смесь, при которой нанообъекты в зависимости от степени их электропроводности покрываются наносимым материалом различной толщины и оказываются в различной степени закрепления на контактной поверхности вплоть до полного отсутствия закрепления; компоненты, позволяющие отделять от поверхности незакрепленные и слабозакрепленные нанообъекты и выделять из полученных множеств нанообъектов пространственно разделенные совокупности с повышенным содержанием менее электропроводящих нанообъектов и более электропроводящих нанообъектов.
28. Изделие, содержащее какие-либо из следующих объектов: полевые транзисторы, биполярные транзисторы, солнечные батареи, лазеры, светодиоды, фотодиоды, источники электронов, преобразователи и излучатели электромагнитных полей, источники напряжения, конденсаторы, устройства для исследования поверхности, устройства для хранения водорода, мониторы - при условии использования в них любых нанообъектов полностью или частично рассортированных с помощью, по крайней мере, одного из способов по пп.18-26 (за исключением способов, признанных не действующими решением судебных или других государственных органов соответствующей юрисдикции).
29. Способ получения совокупностей нанообъектов (объектов с, по крайней мере, одним из пространственных размеров в диапазоне от ~0,05 nm до ~500 nm) с повышенным содержанием полупроводниковых нанообъектов, в котором исходную смесь с каким-либо первичным содержанием менее электропроводящих - полупроводниковых и более электропроводящих нанообъектов помещают в газовую среду с давлением существенно ниже нормального атмосферного (менее 50 кПа), обеспечивают передачу энергии указанной смеси, при которой нанообъекты в зависимости от степени их электропроводности испытывают различные степени разогрева и химической модификации, включающей превращение электропроводящих нанообъектов в непроводящие, или(и) летучие, или(и) другие легко отделяемые структуры и соединения и выделяют из полученных продуктов пространственно отделенную совокупность с повышенным содержанием полупроводниковых нанообъектов.
30. Способ по п.29, отличающийся тем, что в качестве нанообъектов используют в том числе углеродные нанотрубки, причем в качестве менее электропроводящих нанообъектов используют полупроводниковые углеродные нанотрубки.
31. Способ по п.30, отличающийся тем, что упомянутую в п.29 смесь подвергают процессу очистки от дополнительных металлических и магнитных примесей, а также полному или частичному разделению слипшихся углеродных нанотрубок.
3
3
2
32. Способ по п.30, отличающийся тем, что упомянутая в п.29 газовая среда содержит кислород (О), или(и) озон (О), или(и) фтор (F) или(и) другие сильные окислители в весовом процентном отношении, по крайней мере на 10%, превышающем обычный уровень их содержания в атмосферном воздухе.
33. Способ по п.30, отличающийся тем, что, по крайней мере, в течение какого-либо времени температуру упомянутой в п.29 газовой среды поддерживают на уровне более близком к температуре порога активного прохождения химической реакции с участием нанотрубок или(и) упомянутой в п.3 газовой среды, чем диапазон разности температур, приобретаемых нанотрубками в упомянутом в п.3 процессе передачи энергии.
34. Способ по п.30, отличающийся тем, что упомянутую в п.29 передачу энергии осуществляют посредством воздействия электромагнитных полей: СВЧ, или(и) дальнего инфракрасного или(и) ближнего инфракрасного диапазонов.
35. Способ по п.29, отличающийся тем, что упомянутую передачу энергии осуществляют в форме воздействия электромагнитных полей: СВЧ, или(и) дальнего инфракрасного или(и) ближнего инфракрасного диапазонов.
36. Способ по п.29, отличающийся тем, что упомянутую передачу энергии осуществляют в форме воздействия узкополосных или(и) резонансных электромагнитных полей: СВЧ, или(и) дальнего инфракрасного или(и) ближнего инфракрасного диапазонов с частотами, соответствующими энергиям резонансных процессов переноса заряда в нанообъектах.
37. Способ по п.29, отличающийся тем, что упомянутую передачу энергии осуществляют от источника напряжения в форме выделения тепла при протекании постоянного или(и) переменного тока.
38. Способ по п.30, отличающийся тем, что упомянутую в п.29 передачу энергии осуществляют от источника напряжения в форме выделения тепла при протекании постоянного или(и) переменного тока.
39. Устройство на основе какого-либо или каких-либо из способов по пп.29-38 (за исключением способов, признанных не действующими решением судебных или других государственных органов соответствующей юрисдикции), содержащее в том числе: компоненты, обеспечивающие помещение исходной смеси с каким-либо первичным содержанием менее электропроводящих - полупроводниковых и более электропроводящих нанообъектов в газовую среду с давлением существенно ниже нормального атмосферного (менее 50 кПа); компоненты, обеспечивающие передачу энергии указанной смеси, при которой нанообъекты в зависимости от степени их электропроводности испытывают различные степени разогрева и химической модификации, включающей превращение электропроводящих нанообъектов в непроводящие, или(и) летучие, или(и) другие легко отделяемые структуры и соединения; компоненты, обеспечивающие выделение из полученных продуктов пространственно отделенную совокупность с повышенным содержанием полупроводниковых нанообъектов.
40. Изделие, содержащее какие-либо из следующих объектов: полевые транзисторы, биполярные транзисторы, солнечные батареи, лазеры, светодиоды, фотодиоды, источники электронов, преобразователи и излучатели электромагнитных полей, источники напряжения, конденсаторы, устройства для исследования поверхности, устройства для хранения водорода, мониторы - при условии использования в них любых нанообъектов полностью или частично рассортированных с помощью, по крайней мере, одного из способов по пп.29-38 (за исключением способов, признанных не действующими решением судебных или других государственных органов соответствующей юрисдикции).
41. Изделие, содержащее какие-либо из следующих объектов: полевые транзисторы, биполярные транзисторы, солнечные батареи, лазеры, светодиоды, фотодиоды, источники электронов, преобразователи и излучатели электромагнитных полей, источники напряжения, конденсаторы, устройства для исследования поверхности, устройства для хранения водорода, мониторы - при условии использования в них любых нанообъектов полностью или частично рассортированных с помощью по крайней мере, одного из способов по пп.32-38 (за исключением способов, признанных не действующими решением судебных или других государственных органов соответствующей юрисдикции).